Patent RU-2682877-C2 (RU)
Title: Сшитые полимерные композиции, газоразделительные мембраны из таких сшитых полимерных композиций, способы изготовления таких мембран и способы разделения газов при использовании таких мембран
Inventor: MAKGRAT Dzhejms
IPC: C08L71/12
Filed: 2014-10-31
Granted: 2019-03-22
Abstract: Настоящее изобретение относится к композициям для газораспределительных мембран. Описана композиция для газоразделительной мембраны, где композиция содержит по меньшей мере один сшитый полимер, обладающий структурой, описывающейся формулой (I)-(A-O-B-O) n -, А выбирают из группы, состоящей из: -Ar 1 -Q-Ar 2 -, -Ar 1 - и -Ar 1 -Ar 2 -; B выбирают из группы, состоящей из: -Ar 1 ’-Q’-Ar 2 ’-, -Ar 1 ’- и -Ar 1 ’-Ar 2 ’-; каждый из Ar 1 , Ar 2 , Ar 1 ’ и Ar 2 ’ независимо представляет собой бивалентный С 5 -С 24  арилен или бивалентное С 5 -С 24  гетероциклическое кольцо, и где арилен или гетероциклическое кольцо являются независимо необязательно замещенными по меньшей мере одной группой R 1 ; в каждом случае наличия R 1  независимо выбирают из группы, состоящей из Н, галогено, -CN, -SO 3 H или ее соли, -СО 2 Н или ее соли, -С 1 -С 10  алкила, -С 1 -С 10  алкокси, -С 1 -С 10  галогеналкила, -С 1 -С 10  галогеналкокси, фенила и циклогексила, где алкильная, фенильная и циклогексильная группы являются необязательно замещенными; или две и более группы R 1  могут быть соединены друг с другом с образованием кольца; или две группы R 1  могут быть ковалентно связаны с Y; Y выбирают из группы, состоящей из -О-, -S-, -C(=O), -CH(OH)-, -S(=O) 2 -, -Si(CH 3 ) 2 -, -(CH 2 ) p -, -(CF 2 ) q -, -C(CH 3 ) 2 -, -C(CF 3 ) 2 - и -C(=O)NR 1 -; каждый из Q и Q’ независимо выбирают из группы, состоящей из -О-, -S-, -C(=O), -CH(OH)-, -S(=O) 2 -, -Si(CH 3 ) 2 -, -(CH 2 ) p -, -(CF 2 ) q -, -C(CH 3 ) 2 -, -C(CF 3 ) 2 -, -С(R 1 )(R 1 )-, C(=O)NH-, -P(=O)C 6 H 5 -, -C(CH 3 )(CF 3 )-, -C(=O)C 6 H 4 C(=O)-, -C(R 1 )(R 1 )-C 6 H 4 -C(R 1 )(R 1 )-, -фенил(С 1 -С 6 )алкила, -фенил(С 1 -С 6 )галогеналкила, фенила, циклоалкила и гетероциклила, где фенильная, циклоалкильная и гетероциклильная группы являются необязательно замещенными; или две группы R 1  в -С(R 1 )(R 1 ) могут быть соединены друг с другом с образованием кольца, где кольцо является необязательно замещенным; р представляет собой целое число в диапазоне от 1 до 10; и q представляет собой целое число в диапазоне от 1 до 10; где по меньшей мере в одном случае наличия Ar 1 , Ar 2 , Ar 1 ’ или Ar 2 ’ являются замещенными группой R 1 , содержащей бензильный атом водорода, и по меньшей мере в одном случае наличия Q или Q’ включают УФ-активатор, где УФ-активатор представляет собой карбонильную группу; где средняя молекулярная масса полимера находится в диапазоне значений 10000-400000; и где полимер содержит по меньшей мере 2 мэкв/г бензильных метильных, метиленовых или метиновых групп и по меньшей мере 0,2 мэкв/г УФ-активатора. Также описана мембрана для разделения или очистки газовой смеси, содержащая указанную выше композицию, и способ ее получения. Описан способ разделения газов, включающий: подачу газовой смеси в газораспределительный модуль, где газораспределительный модуль включает, указанную выше мембрану. Технический результат – получение композиции для газораспределительной мембраны, улучшающей ее эксплуатационные характеристики в результате увеличения селективности при одновременном сохранении рентабельных значений проницаемости, и высокой долговечности мембраны. 8 н. и 33 з.п. ф-лы, 28 ил., 15 табл., 17 пр.